НУКЛЕИРОВАННАЯ ПОЛИПРОПИЛЕНОВАЯ КОМПОЗИЦИЯ ДЛЯ КОНТЕЙНЕРОВ

1. Литой контейнер для упаковки пищевых продуктов, включающий, предпочтительно состоящий из, полипропиленовую композицию, причем полипропиленовая композиция включает:
пропиленовый гомо- или сополимер (А), имеющий
(i) показатель текучести расплава, определенный в соответствии с ISO 1133 при 230°С и при нагрузке 2,16 кг, составляющий по меньшей мере 25 г/10 мин; и
(ii) в случае если компонент (А) представляет собой сополимер, содержание сомономера не превышает 5,0 мас. %; и
нуклеирующий агент (В).
2. Контейнер по п. 1, полученный способом литья под давлением (ЛД), предпочтительно контейнер для применения в тонкостенной упаковке, более предпочтительно для применения в упаковке пищевых продуктов.
3. Контейнер по п. 1 или 2, отличающийся тем, что толщина стенки контейнера составляет 2,0 мм или менее, предпочтительно 1,0 мм или менее, более предпочтительно от 0,2 мм до 1,0 мм, и наиболее предпочтительно от 0,3 до 1,0 мм.
2
2
4. Контейнер по п. 1, отличающийся тем, что полипропиленовая композиция контейнера, предпочтительно контейнер, имеет показатель текучести расплава ПТР, определенный в соответствии с ISO 1133 при 230°С и при нагрузке 2,16 кг, составляющий по меньшей мере 25 г/10 мин, предпочтительно по меньшей мере 35 г/10 мин, более предпочтительно по меньшей мере 45 г/10 мин и наиболее предпочтительно по меньшей мере 50 г/10 мин, и также предпочтительно, когда указанный ПТР составляет не более 200 г/10 мин, предпочтительно не более 125 г/ 10 мин и наиболее предпочтительно не более 80 г/10 мин.
5. Контейнер по п. 1, отличающийся тем, что пропиленовый гомо- или сополимер (А) представляет собой сополимер пропилена, наиболее предпочтительно статистический сополимер пропилена, с одним или более олефиновым(и) сомономером(ами), причем общее содержание олефинового сомономера составляет предпочтительно не более 4,0 мас. %, предпочтительно не более 3,0 мас. %, более предпочтительно не более 2,5 мас. %, еще более предпочтительно не более 1,75 мас. %, еще более предпочтительно не более 1,5 мас. % и наиболее предпочтительно не более 1,3 мас. %, и также предпочтительно, когда указанное общее содержание олефинового сомономера составляет по меньшей мере 0,1 мас. %, в расчете на общую массу полипропиленовой композиции (100 мас. %), предпочтительно на массу контейнера.
6. Контейнер по п. 1, отличающийся тем, что полипропиленовая композиция контейнера, предпочтительно контейнер, обладает одним или более свойством, приведенным ниже в любом порядке, предпочтительно всеми приведенными ниже свойствами:
содержание соединений, растворимых в ксилоле (XS, Xylene Solubles), составляющее в соответствии с ISO 16152:2005 не более 5,5 мас. %, предпочтительно не более 4,5 мас. %, более предпочтительно не более 3,0 мас. %, еще более предпочтительно от 1,0 до 2,5 мас. %, в расчете на общую массу полипропиленовой композиции (100 мас. %), предпочтительно в расчете на массу контейнера;
2
2
2
2
ударная вязкость по Шарпи на образце с надрезом по меньшей мере 1,9 кДж/м, предпочтительно от 1,9 до 7,0 кДж/м, и более предпочтительно от 2,0 до 6,0 кДж/м, более предпочтительно от 2,0 до 5,0 кДж/м, при определении в соответствии с ISO 179-1:2000 для образца 80×10×4 мм с надрезом, отрезанного от тестового образца ISO 527-2:1996 типа 1А (применяли образец для определения ударной вязкости на образце с надрезом в соответствии с ISO 179-1/1еА, температура испытания составляла 23±2°С, и литье под давлением осуществляли в соответствии с ISO 1873-2:2007);
модуль упругости при растяжении по меньшей мере 1000 МПа, предпочтительно по меньшей мере 1300 МПа, более предпочтительно по меньшей мере 1400 МПа, еще более предпочтительно от 1500 до 3000 МПа, и наиболее предпочтительно от 1600 до 2500 МПа, при определении в соответствии с ISO 527-1:1996 и ISO 527-2:1996 для тестового литого образца ISO 527-2:1996 типа 1А (литье под давлением осуществляли в соответствии с ISO 1873-2:2007); и/или
общее содержание олефинового сомономера не более 5,0 мас. %, предпочтительно не более 4,0 мас. %, более предпочтительно не более 3,0 мас. %, еще более предпочтительно не более 2,5 мас. %, еще более предпочтительно не более 1,75 мас. %, еще более предпочтительно не более 1,5 мас. %, и наиболее предпочтительно не более 1,3 мас. %, и также предпочтительно, когда указанное общее содержание олефинового сомономера составляет по меньшей мере 0,1 мас. %, в расчете на общую массу композиции полипропилена (100 мас. %), предпочтительно в расчете на массу контейнера.
2
2
7. Контейнер по п. 1, отличающийся тем, что показатель текучести расплава ПТР, определенный в соответствии с ISO 1133 при 230°С и при нагрузке 2,16 кг, пропиленового гомо- или сополимера (А) составляет по меньшей мере 35 г/10 мин, более предпочтительно по меньшей мере 45 г/10 мин и наиболее предпочтительно по меньшей мере 50 г/10 мин, и также предпочтительно, когда указанный ПТР пропиленового гомо- или сополимера (А) составляет не более 200 г/10 мин, предпочтительно не более 125 г/10 мин и наиболее предпочтительно не более 80 г/10 мин.
8. Контейнер по п. 1, отличающийся тем, что нуклеирующий агент (В) представляет собой полимерный нуклеирующий агент, предпочтительно полимеризованное виниловое соединение, более предпочтительно полимерный нуклеирующий агент, полученный путем полимеризации винилциклоалкановых мономеров или винилалкановых мономеров, еще более предпочтительно полимеризованное виниловое соединение следующей формулы:
1
2
1
2
где R и R вместе образуют 5- или 6-членное насыщенное, ненасыщенное или ароматическое кольцо, или независимо представляют собой алкильную группу, включающую от 1 до 4 атомов углерода, предпочтительно вместе образуют 5- или 6-членное насыщенное, ненасыщенное или ароматическое кольцо, возможно включающее заместители, или являются независимо выбранными из С1-С4-алкильных групп, при этом в случае, если R и R образуют ароматическое кольцо, атом водорода группы -CHR1R2 отсутствует, и наиболее предпочтительно нуклеирующий агент (В) представляет собой винилциклогексановый (ВЦГ) полимер.
9. Контейнер по п. 1, где нуклеирующий агент (В) вводят в пропиленовый гомо- или сополимер (А), возможно с одной или более другой добавкой, путем механического перемешивания указанных компонентов (А) и (В); или нуклеирующий агент (В) вводят в пропиленовый гомо- или сополимер (А) во время полимеризации пропиленового гомо- или сополимера (А).
10. Контейнер по п. 1, включающий, предпочтительно состоящий из, полипропиленовую композицию, причем полипропиленовая композиция включает:
пропиленовый гомо- или сополимер (А), предпочтительно пропиленовый сополимер имеющий:
(i) показатель текучести расплава, определенный в соответствии с ISO 1133 при 230°С и при нагрузке 2,16 кг, составляющий по меньшей мере 25 г/10 мин; и
(ii) в случае, если компонент (А) представляет собой сополимер, содержание сомономера не превышает 5,0 мас. %, и
маточную смесь (МС), включающую нуклеирующий агент (В) и полимерный носитель (В1).
11. Контейнер по п. 10, отличающийся тем, что полимерный носитель (В1) представляет собой пропиленовый гомо- или сополимер, более предпочтительно пропиленовый гомополимер.
12. Контейнер по п. 10 или 11, отличающийся тем, что нуклеирующий агент (В) вводят в полимерный носитель (В1) во время полимеризации полимерного носителя (В1), более предпочтительно путем преполимеризации твердого каталитического компонента Циглера-Натта с виниловым соединением формулы (I), как определено в п. 9, предпочтительно с винилциклогексилом (ВЦГ), при этом отношение массы (г) полимера винилового соединения формулы (I), как определено в п. 9, предпочтительно винилциклогексилового (ВЦГ) полимера, к твердому каталитическому компоненту после этапа модификации предпочтительно составляет до 5 (5:1), предпочтительно до 3 (3:1), наиболее предпочтительно от 0,5 (1:2) до 2 (2:1).
13. Контейнер по п. 1, полученный способом литья под давлением для упаковки пищевых продуктов, включающий, предпочтительно состоящий из, полипропиленовую композицию, причем полипропиленовая композиция включает:
пропиленовый гомо- или сополимер (А), имеющий
(i) показатель текучести расплава, определенный в соответствии с ISO 1133 при 230°С и при нагрузке 2,16 кг, составляющий по меньшей мере 25 г/10 мин; и
(ii) в случае если компонент (А) представляет собой сополимер, содержание сомономера не превышает 5,0 мас. %, и
нуклеирующий агент (В); и
при этом нуклеирующий агент (В) является единственным нуклеирующим агентом и/или осветлителем, присутствующим в полипропиленовой композиции.
14. Контейнер по п. 1, полученный способом литья под давлением для упаковки пищевых продуктов, включающий, предпочтительно состоящий из, полипропиленовую композицию, причем полипропиленовая композиция включает:
пропиленовый гомо- или сополимер (А), имеющий
(i) показатель текучести расплава, определенный в соответствии с ISO 1133 при 230°С и при нагрузке 2,16 кг, составляющий по меньшей мере 25 г/10 мин; и
(ii) в случае если компонент (А) является сополимером, содержание сомономера не превышает 5,0 мас. %, и
нуклеирующий агент (В); и
добавку (С1), которая отличается от нуклеирующего агента (В) и представляет собой нуклеирующий агент и/или осветлитель.
15. Контейнер по п. 14, отличающийся тем, что добавку (С1) выбирают из нижеперечисленных групп:
1) соли монокарбоновых кислот или поликарбоновых кислот, например бензоат натрия;
2) соединения сорбита, например диацетали сорбита или ксилита;
3) нуклеирующие агенты на основе нонита;
4) соединения на основе фосфора, например моно-, бис- или тетра-фенилфосфаты;
5) стерически затрудненные фениламины, предпочтительно стерически затрудненные фенилпропионамиды;
6) тальк; или
7) смесь добавок (С1) из любых групп с 1 по 6;
более предпочтительно выбирают из групп:
2) соединения сорбита, предпочтительно диацетали сорбита или ксилита, более предпочтительно из бис(3,4-диметилбензилиден)сорбит (CAS 135861-56-2) или 1,3:2,4-ди-O-(п-хлорбензилиден)-D-сорбит (CAS 82203-23-4);
3) нуклеирующие агенты на основе нонита, предпочтительно из 1,2,3-тридеокси-4,6:5,7-бис-O-((4-пропилфенил)метилен)нонит (CAS 882073-43-0);
4) соединения на основе фосфора, например моно-, бис- или тетра-фенилфосфаты, например 2,2′-метилен-бис-(4,6-ди-трет-бутилфенил)фосфат натрия (CAS 85209-91-2), гидроксибис-(2,4,8,10-тетра-трет-бутил-6-гидрокси-12Н-дибензо(d,g)(1,3,2)-диоксафосфоцин-6-оксидато)алюминий (CAS 151841-65-5) или соединение на основе фосфата ADK STAB NA-71, поставляемое Adeka;
5) стерически затрудненные фениламины, предпочтительно стерически затрудненные фенилпропионамиды, более предпочтительно N-[3,5-бис-(2,2-диметилпропиониламино)-фенил]-2,2-диметил-пропионамид (CAS 745070-61-5); или
8) смесь добавок (С1) из любых групп со 2 по 5.
16. Контейнер по п. 1, отличающийся тем, что количество нуклеирующего агента (В) составляет не более 3000 м.д. (миллионные доли), более предпочтительно от 0,02 до 2000 м.д., еще более предпочтительно от 0,025 до 2000 м.д., в расчете на общую массу пропиленового гомо- или сополимера (А), нуклеирующего агента (В) и возможного полимерного носителя (В1), предпочтительно в расчете на общую массу полипропиленовой композиции (100 мас. %), более предпочтительно в расчете на общую массу контейнера; и
количество пропиленового гомо- или сополимера (А) составляет предпочтительно от 90,0 до 99,75 мас. %, более предпочтительно от 95,0 до 99,25 мас. % и еще более предпочтительно от 96,5 до 98,5 мас. % в расчете на общую массу пропиленового гомо- или сополимера (А), нуклеирующего агента (В) и возможного полимерного носителя (В1), предпочтительно в расчете на общую массу полипропиленовой композиции (100 мас. %), более предпочтительно в расчете на массу контейнера согласно изобретению.
17. Контейнер по п. 1, отличающийся тем, что пропиленовый гомо- или сополимер (А) не подвергают обработке пероксидом водорода после его полимеризации.
18. Применение полипропиленовой композиции, включающей
пропиленовый гомо- или сополимер (А), имеющий
(i) показатель текучести расплава, определенный в соответствии с ISO 1133 при 230°С и при нагрузке 2,16 кг, составляющий по меньшей мере 25 г/10 мин; и
(ii) в случае если компонент (А) представляет собой сополимер, содержание сомономера не превышает 5,0 мас. %, и
нуклеирующий агент (В),
для получения литого контейнера.